(57)【要約】【課題】打放しコンクリート意匠を損なわず、外壁の外側表面にて断熱を図ることができる打放しコンクリート意匠を施した外装用ボード及びその製造方法を提供する。【解決手段】表面に木根穴及び打放しコンクリートに似せた意匠が施された外装用ボードであって、浸透性吸水防止材層３、コンクリートの表面色に調合された断熱塗材から成る断熱塗材層４、打放しコンクリートに似せた模様が施された模様層５、塗膜型防水材層６、及びセルフクリーニング塗膜層７を有し、断熱塗材層４にて断熱を図ることができるものである。【選択図】  図２
2005029987.tif 000002
【特許請求の範囲】
【請求項１】
表面に木根穴及び打放しコンクリートに似せた意匠が施された外装用ボードであって、
コンクリートの表面色に調合された断熱塗材から成る断熱塗材層を所定のボード表面に有し、該断熱塗材層上に打放しコンクリートに似せた模様が施されたことを特徴とする打放しコンクリート意匠を施した外装用ボード。
【請求項２】
前記断熱塗材は、太陽光の反射率が高い所定色の顔料及び中空バルーンを含むことを特徴とする請求項１記載の打放しコンクリート意匠を施した外装用ボード。
【請求項３】
前記打放しコンクリートに似せた模様の上面に親水性の極めて高い透明なセルフクリーニング塗膜層が形成されたことを特徴とする請求項１又は請求項２記載の打放しコンクリート意匠を施した外装用ボード。
【請求項４】
所定のボード表面に木根穴を形成する木根穴形成工程と、
該木根穴形成工程にて形成された木根穴を含む前記ボード表面全体に浸透性吸水防止材を塗布する浸透性吸水防止材塗布工程と、
前記浸透性吸水防止材上にコンクリートの表面色に調合された断熱塗材を塗布する断熱塗材塗布工程と、
該断熱塗材上に打放しコンクリートに似せた模様を形成する模様形成工程と、該模様形成工程にて形成された模様の上に透明な塗膜型の防水材を塗布する防水材塗布工程と、を含むことを特徴とする打放しコンクリート意匠を施した外装用ボードの製造方法。
【請求項５】
前記断熱塗材塗布工程にて塗布される断熱塗材は、太陽光の反射率が高い所定色の顔料及び中空バルーンを含むことを特徴とする請求項４記載の打放しコンクリート意匠を施した外装用ボードの製造方法。
【請求項６】
前記防水材塗布工程にて塗布された防水材の上面に親水性の極めて高い透明なセルフクリーニング塗膜層を形成したことを特徴とする請求項４又は請求項５記載の打放しコンクリート意匠を施した外装用ボードの製造方法。
【請求項７】
前記模様形成工程は、所定色の顔料を打放しコンクリートに似せた模様とさせつつ前記断熱塗材上に吹き付け塗布することを特徴とする請求項４〜請求項６のいずれか１つに記載の打放しコンクリート意匠を施した外装用ボードの製造方法。
【請求項８】
前記浸透性吸水防止材塗布工程にて塗布される浸透性吸水防止材は、前記ボードの表面全体に加え、その側面及び背面にも塗布されることを特徴とする請求項４〜請求項７のいずれか１つに記載の打放しコンクリート意匠を施した外装用ボードの製造方法。
【発明の詳細な説明】
【０００１】
【発明の属する技術分野】
本発明は、打放しコンクリートに似せた意匠が施された外装用ボードに関し、特に断熱効果の高い打放しコンクリート意匠を施した外装用ボード及びその製造方法に関するものである。
【０００２】
【従来の技術】
打放しコンクリート意匠は、その素材の持つ自然の美しさや重厚な趣が建築物の意匠性を高めることから近年多くの建築物に採用されるに至っている。通常、打放しコンクリート意匠が施された建築物を得るには、組み付けられた型枠内にコンクリートを打設し、その乾燥を待って型枠を取り除き、型枠に対向していたコンクリート表面に打放しコンクリート意匠が形成されるのであるが、乾燥時間（養生時間）の確保の必要性から工期が長引き、コスト高となってしまう。
【０００３】
そこで、近時においては、ＡＬＣ（軽量気泡コンクリート材）等から成るボード表面に打放しコンクリート意匠を施し、これを建築物の外装面及び内装面に敷設することが行われている。例えば特許文献１で開示されているように、ボード表面に木根穴を形成し、かかる表面にセメント系合成樹脂エマルジョン塗材を塗布し、その上面に打放しコンクリート意匠に似せた模様（型枠模様）を施したものを建築物に敷設することにより、本物の打放しコンクリートが持つ意匠性を奏していた。
【０００４】
ところで、上記打放しコンクリート意匠を施したボードを建築物の外装に敷設した場合、外気と屋内との間の断熱を図るべく、屋内側（外壁の内側表面）に断熱材等を別途敷設することが行われているのが実情であった。これは、屋外側（即ち、建築物の外側表面）に断熱材等を別途敷設すると、打放しコンクリート意匠を施したボードが隠れてしまい、打放しコンクリートの持つ意匠性を施した外装用ボードを用いた意味がなくなってしまうからである。
【０００５】
【特許文献１】
特開２０００−１２８６６５号公報
【０００６】
【発明が解決しようとする課題】
しかしながら、上記の如く屋内側に断熱材を敷設すると、そこに結露が生じ易くなり、その結露によってカビなどが発生してしまう虞があるという問題があった。これは、屋内においては略密閉空間とされており、通常、風通しが悪いため、結露が生じることによりカビが発生し易いという環境にあるからである。
【０００７】
本発明は、このような事情に鑑みてなされたもので、打放しコンクリート意匠を損なわず、外壁の外側表面にて断熱を図ることができる打放しコンクリート意匠を施した外装用ボード及びその製造方法を提供することにある。
【０００８】
【課題を解決するための手段】
請求項１記載の発明は、表面に木根穴及び打放しコンクリートに似せた意匠が施された外装用ボードであって、コンクリートの表面色に調合された断熱塗材から成る断熱塗材層を所定のボード表面に有し、該断熱塗材層上に打放しコンクリートに似せた模様が施されたことを特徴とする。
【０００９】
請求項２記載の発明は、請求項１記載の打放しコンクリート意匠を施した外装用ボードにおいて、前記断熱塗材は、太陽光の反射率が高い所定色の顔料及び中空バルーンを含むことを特徴とする。
【００１０】
請求項３記載の発明は、請求項１又は請求項２記載の打放しコンクリート意匠を施した外装用ボードにおいて、前記打放しコンクリートに似せた模様の上面に親水性の極めて高い透明なセルフクリーニング塗膜層が形成されたことを特徴とする。
【００１１】
請求項４記載の発明は、所定のボード表面に木根穴を形成する木根穴形成工程と、該木根穴形成工程にて形成された木根穴を含む前記ボード表面全体に浸透性吸水防止材を塗布する浸透性吸水防止材塗布工程と、前記浸透性吸水防止材上にコンクリートの表面色に調合された断熱塗材を塗布する断熱塗材塗布工程と、該断熱塗材上に打放しコンクリートに似せた模様を形成する模様形成工程と、該模様形成工程にて形成された模様の上に透明な塗膜型の防水材を塗布する防水材塗布工程とを含むことを特徴とする。
【００１２】
請求項５記載の発明は、請求項４記載の打放しコンクリート意匠を施した外装用ボードの製造方法において、前記断熱塗材塗布工程にて塗布される断熱塗材は、太陽光の反射率が高い所定色の顔料及び中空バルーンを含むことを特徴とする。
【００１３】
請求項６記載の発明は、請求項４又は請求項５記載の打放しコンクリート意匠を施した外装用ボードの製造方法において、前記防水材塗布工程にて塗布された防水材の上面に親水性の極めて高い透明なセルフクリーニング塗膜層を形成したことを特徴とする。
【００１４】
請求項７記載の発明は、請求項４〜請求項６のいずれか１つに記載の打放しコンクリート意匠を施した外装用ボードの製造方法において、前記模様形成工程は、所定色の顔料を打放しコンクリートに似せた模様とさせつつ前記断熱塗材上に吹き付け塗布することを特徴とする。
【００１５】
請求項８記載の発明は、請求項４〜請求項７のいずれか１つに記載の打放しコンクリート意匠を施した外装用ボードの製造方法において、前記浸透性吸水防止材塗布工程にて塗布される浸透性吸水防止材は、前記ボードの表面全体に加え、その側面及び背面にも塗布されることを特徴とする。
【００１６】
【発明の実施の形態】
以下、本発明の実施形態について図面を参照しながら具体的に説明する。
本実施形態に係る打放しコンクリート意匠を施した外装用ボードは、表面に打放しコンクリート意匠が施されたものであり、図１に示すように、２つの木根穴１ａが形成された矩形状の外装用ボード１から成り、これを複数枚建築物の外側に敷設して、当該建築物の外観を打放しコンクリート風に仕上げるものである。
【００１７】
かかる外装用ボード１は、図２に示すように、所定のボード２の表面側から順に、浸透性吸水防止材層３と、断熱塗材層４と、模様層５と、塗膜型防水材層６と、セルフクリーニング塗膜層７とから主に構成されている。尚、ボード２は、スレートボード（ＪＩＳ  Ａ  ５４３０）、繊維強化石膏板、珪酸カルシウム板、スラグ石膏板、又は押出し成型セメント板等を使用することができる。
【００１８】
浸透性吸水防止材層３は、ボード２の外側表面に加え、その側面（端面）及び背面に例えば溶剤系のアルコキシシラン系吸水防止材のような透明撥水材を塗布して得られるものであり、かかる浸透性の防水材を塗布すると、ボード２の表面、側面及び背面に浸透して防水層を形成することとなる。
【００１９】
尚、本実施形態においては、浸透性吸水防止材をボード２の外側表面、側面及び背面に塗布しているが、少なくともボード２の外側表面に塗布すれば足りる。但し、ボード２の表面に加え、その側面及び背面に塗布すれば、外装用ボードとして建築物に敷設された際、当該ボードの端部（木口等）から雨水等が浸水しても、その側面及び背面を確実に防水することができる。かかる要求を満たす浸透性吸水防止材として、例えばニチエー吉田（株）製のＮＹ−Ａシーラー（アルコキシシラン系）を使用するのが好ましい。
【００２０】
断熱塗材層４は、コンクリートの表面色に調合された断熱塗材を塗布して形成されたもので、かかる断熱塗材は、図３に示すように、太陽光の反射率が高い所定色の顔料４ａ及び中空バルーン４ｂを含んだ塗材であり、顔料４ａを所望に混ぜ合わせてコンクリートの表面色（略灰色）とされている。かかる顔料４ａは、太陽光ｍ（特に赤外線）を反射し得る特殊顔料である。
【００２１】
また、断熱塗材に含まれる中空バルーン４ｂ（中空ビーズ）は、セラミック等から成る中空の球状部材であり、上記した特殊顔料４ａと同様、太陽光ｍの反射率が高いものである。このように、断熱塗材が特殊顔料４ａ及び中空バルーン４ｂを含むことにより、断熱効果を奏するよう構成されている。また、特殊顔料４ａは、種々の色のものが用意されており、かかる色の組み合わせにより、容易にコンクリートの表面色に調合することができる。このような機能を果たす断熱塗材として、例えば日本特殊塗料（株）製の商品名「パラサーモ」を使用するのが好ましい。
【００２２】
模様層５は、コンクリートの表面色とされた断熱塗材層４上に形成された層であり、例えば所定の色（具体的には断熱塗材層４の色とは若干異なる灰色）の顔料をスプレー等にてまだらに吹き付け塗布し、打放しコンクリートに似せた模様（型枠模様）とすることができる。このように、吹き付け塗布により打放しコンクリートに似せた模様を形成することにより、専用の模様形成具等を使用する場合に比べ、短時間に大量の打放しコンクリート意匠を施した外装用ボードを製造することができる。
【００２３】
上記断熱塗材層４の色及び模様層５の模様にて、打放しコンクリートに似た意匠とされる。かかる意匠は、その上面に形成される層（後述する塗膜型防水材層６及びセルフクリーニング塗膜層７）が透明であるが故、外側から目視され得るようになっている。尚、模様層５の模様は、専用の型枠模様形成具等を用いて打放しコンクリートに似せた模様とされたものであってもよい。
【００２４】
塗膜型防水材層６は、例えばエマルション系透明合成樹脂防水材から成る透明な塗膜層から成り、模様層５上に形成されて当該模様層５の模様及びその下層の断熱塗材層４を保護し得るものである。尚、ここで使用されるエマルション系合成樹脂防水材は、エチレン酢酸ビニル系、アクリル系、又はスチレンアクリル系のいずれかであるのが好ましいが、特に、アクリル系のものについては、耐久性、耐候性及び防水機能の観点から最も好ましい。このアクリル系のものの例としてニチエー吉田（株）製ＮＹ−７０９０等が挙げられる。
【００２５】
セルフクリーニング塗膜層７は、外装用ボード１の最上層として形成された透明な層から成り、例えばメチルシリケートを所定の条件で加水分解した無機コーティング液を塗布して造膜させた層から成るものである。かかる塗膜層は、親水性が極めて高く、その表面に付着した汚れを雨水等と一緒に流し落とすことができる。
【００２６】
即ち、セルフクリーニング塗膜層７の表面に付着した汚れは、降雨時において、その下に雨水が入り込み、当該汚れを浮き上がらせた後、雨水と一緒に下方へ流れ落ちるようになっている。これは、セルフクリーニング塗膜層７が極めて親水性を有するが故奏される作用効果である。かかるセルフクリーニング塗膜層７として、例えばニチエー吉田（株）製の商品名「ＮＹ−セラクリーン」を使用するのが好ましい。
【００２７】
次に、上記打放しコンクリート意匠を施した外装用ボードの製造方法について図４のフローチャートに基づいて説明する。
まず、所定寸法のボード２表面における所定位置にルータ等にて木根穴１ａ（図１参照）を形成する（木根穴形成工程Ｓ１）。その後、木根穴１ａを含むボード表面全体及び、その側面、背面全体に、浸透性吸水防止材を略均一に塗布することにより、ボード２の内側に浸透性吸水防止材層３を形成する（浸透性吸水防止材塗布工程Ｓ２）。
【００２８】
かかる浸透性吸水防止材層３が乾燥した後、該浸透性吸水防止材層３上（表面側）に断熱塗材を塗布する（断熱塗材塗布工程Ｓ３）。ここで塗布される断熱塗材は、予め打放しコンクリートの表面色（灰色）に調合されており、当該断熱塗材塗布工程Ｓ３後のボード２の表面は、当該打放しコンクリートの表面色となっている。かかる断熱塗材が乾燥した後、形成された断熱塗材層４上に打放しコンクリートに似せた模様をスプレーによる吹き付け塗布にて形成する（模様形成工程Ｓ４）。具体的には、既述のように、断熱塗材層４上にまだらに顔料をスプレーにて吹き付けることにより、型枠模様を形成している。
【００２９】
模様層５が乾燥した後、その型枠模様の上に透明な塗膜型の防水材を略均一な厚さにて塗布する（防水材塗布工程Ｓ５）。かかる塗膜型の防水材が乾燥した後、セルフクリーニング塗膜層７を形成し（セルフクリーニング層形成工程Ｓ６）、一連の製造工程が終了する。本製造方法は、例えばベルトコンベア等で複数枚を順次流しつつ各工程を行うようにして、大量生産するようにしてもよい。
【００３０】
このように製造された外装用ボード１を建築物の外側に複数枚敷設すれば、当該外装用ボード１の意匠により、建築物の外観を打放しコンクリート風とすることができ、コンクリートを打設するものに比べて、コストを格段に安くすることができる。
【００３１】
本実施形態に係る打放しコンクリート意匠を施した外装用ボードによれば、コンクリートの表面色に調合されているとともに断熱効果の高い断熱塗材層４を有しているので、建築物の外装より内側に別途断熱材等を敷設する必要がなく、結露などによるカビの発生を抑制することができる。また、断熱塗材は、コンクリートの表面色とされつつ断熱効果を奏するので、断熱効果の高い層とコンクリート色に着色された層とが別々のものに比べ、製造工程を簡略化することができる。
【００３２】
更に、外装用ボード１の最上層にセルフクリーニング塗膜層７が形成されているので、防汚効果を十分に高めることができ、汚損による意匠性の低下を回避することができる。即ち、セルフクリーニング塗膜層７の表面に汚れが付着した場合、当該セルフクリーニング塗膜層７の親水性が極めて高いので、雨水等と一緒に付着した汚れが流れ落ち、メンテナンスをより容易とすることができる。
【００３３】
以上、本実施形態について説明したが、本発明はこれに限定されるものではなく、例えば防汚効果を期待しなければ、セルフクリーニング塗膜層７を形成しなくてもよい。即ち、コンクリートの表面色に調合された断熱塗材層４にて断熱を図ることができれば足り、他の層については種々材質及び性質のものを使用することができる。
【００３４】
【発明の効果】
請求項１、請求項２、請求項４及び請求項５の発明によれば、外装用ボード表面におけるコンクリートの表面色に調合された断熱塗材により断熱を図ることができるので、打放しコンクリート意匠を損なわず、外壁の外側表面にて断熱を図ることができる。
【００３５】
請求項３及び請求項６の発明によれば、親水性の極めて高い透明なセルフクリーニング塗膜層が形成されているので、防汚効果を十分に高めることができ、汚損による打放しコンクリート意匠を施した外装用ボードの意匠性の低下を回避することができる。
【００３６】
請求項７の発明によれば、所定色の顔料を吹き付け塗布して打放しコンクリートに似せた模様を形成するので、専用の模様形成具等を使用する場合に比べ、短時間に大量の打放しコンクリート意匠を施した外装用ボードを製造することができる。
【００３７】
請求項８の発明によれば、浸透性吸水防止材がボードの表面全体に加え、その側面及び背面にも塗布されているので、外装用ボードとして建築物に敷設された際、当該ボードの端部（木口等）から雨水等が浸水しても、その側面及び背面を確実に防水することができる。
【図面の簡単な説明】
【図１】本発明の実施形態に係る打放しコンクリート意匠を施した外装用ボードを示す斜視図
【図２】図１におけるＩＩ−ＩＩ線断面図
【図３】本発明の実施形態に係る打放しコンクリート意匠を施した外装用ボードにおける断熱塗材層が含有する特殊顔料及び中空バルーンを示す模式図
【図４】本発明の実施形態に係る打放しコンクリート意匠を施した外装用ボードの製造方法を示すフローチャート
【符号の説明】
１…外装用ボード
１ａ…木根穴
２…ボード
３…浸透性吸水防止材層
４…断熱塗材層
４ａ…特殊顔料
４ｂ…中空バルーン
５…模様層
６…塗膜型防水層
７…セルフクリーニング塗膜層
【図１】
2005029987.tif 000003
【図２】
2005029987.tif 000004
【図３】
2005029987.tif 000005
【図４】
2005029987.tif 000006